МАРТЕНСИТНЫЕ СТАЛИ С ПРОЧНОСТЬЮ ПРИ РАСТЯЖЕНИИ 1700 - 2200 МПа

1. Сплав мартенситной стали, который имеет предел прочности при растяжении, составляющий по меньшей мере 1700 МПа.
2. Сплав мартенситной стали по п. 1, отличающийся тем, что вышеупомянутый сплав имеет предел прочности при растяжении, составляющий по меньшей мере 1800 МПа.
3. Сплав мартенситной стали по п. 2, отличающийся тем, что вышеупомянутый сплав имеет предел прочности при растяжении, составляющий по меньшей мере 1900 МПа.
4. Сплав мартенситной стали по п. 3, отличающийся тем, что вышеупомянутый сплав имеет предел прочности при растяжении, составляющий по меньшей мере 2000 МПа.
5. Сплав мартенситной стали по п. 4, отличающийся тем, что вышеупомянутый сплав имеет предел прочности при растяжении, составляющий по меньшей мере 2100 МПа.
6. Сплав мартенситной стали по п. 1, отличающийся тем, что вышеупомянутый сплав имеет предел прочности при растяжении в диапазоне от 1700 до 2200 МПа.
7. Сплав мартенситной стали по п. 1, отличающийся тем, что вышеупомянутый сплав имеет общее относительное удлинение, составляющее по меньшей мере 3,5%.
8. Сплав мартенситной стали по п. 7, отличающийся тем, что вышеупомянутый сплав имеет общее относительное удлинение, составляющее по меньшей мере 5%.
9. Сплав мартенситной стали по п. 1, отличающийся тем, что вышеупомянутый сплав выполнен в виде холоднокатаного листа, полосы или рулона.
10. Сплав мартенситной стали по п. 9, отличающийся тем, что вышеупомянутый холоднокатаный лист, полоса или рулон имеет толщину менее или равную 1 мм.
11. Сплав мартенситной стали по п. 1, отличающийся тем, что вышеупомянутый сплав имеет углеродный эквивалент менее 0,44, рассчитанной по формуле:
eq
C=C+Mn/6+(Cr+Mo+V)/5+(Ni+Cu)/15
eq
где C - углеродный эквивалент,
C, Mn, Cr, Mo, V, Ni и Cu - вес. % элементов в сплаве.
12. Сплав мартенситной стали по п. 1, отличающийся тем, что вышеупомянутый сплав содержит от 0,22 до 0,36 вес.% углерода.
13. Сплав мартенситной стали по п. 12, отличающийся тем, что вышеупомянутый сплав содержит от 0,22 до 0,28 вес.% углерода.
14. Сплав мартенситной стали по п. 12, отличающийся тем, что вышеупомянутый сплав содержит от 0,28 до 0,36 вес.% углерода.
15. Сплав мартенситной стали по п. 12, отличающийся тем, что вышеупомянутый сплав содержит от 0,5 до 2,0 вес.% марганца.
16. Сплав мартенситной стали по п. 15, отличающийся тем, что вышеупомянутый сплав содержит приблизительно 0,2 вес.% кремния.
17. Сплав мартенситной стали по п. 15, отличающийся тем, что вышеупомянутый сплав дополнительно содержит один или несколько из элементов Nb, Ti, B, Αl, Ν, S, P.